【手続補正書】
【提出日】平成26年5月9日(2014.5.9)
【手続補正１】
【補正対象書類名】特許請求の範囲
【補正対象項目名】全文
【補正方法】変更
【補正の内容】
【特許請求の範囲】
【請求項１】
複屈折値定量的測定方法において熱延伸を、延伸温度１０２℃、延伸速度４００％／分、延伸倍率２倍で行ったときに測定される複屈折の絶対値が４×１０−４以下であり、ゲル分率が０．１％以上８０％未満である粘着剤。
【請求項２】
複屈折値定量的測定方法において熱延伸を、延伸温度１０２℃、延伸速度４００％／分、延伸倍率２倍で行ったときに測定される複屈折の絶対値が１５×１０−４以下であり、ゲル分率が８０％以上である粘着剤。
【請求項３】
前記複屈折値定量的測定方法は、
固有複屈折が絶対値で１×１０−３以下であるポリマーフィルムを支持体として、該支持体に粘着剤を付与した積層フィルムを準備する工程と、
前記積層フィルムを熱延伸する工程と、
熱延伸した後の積層フィルムのリタデーションを測定する工程と、
前記支持体に前記粘着剤を付与した前記積層フィルムの状態のままで熱延伸後の前記粘着剤の層の厚さを測定する工程と、
を有する複屈折値定量的測定方法である請求項1又は2に記載の粘着剤。
【請求項４】
前記複屈折値定量的測定方法は、
固有複屈折が絶対値で１×１０−３以下であるポリマーフィルムを支持体として、該支持体に粘着剤を付与した積層フィルムを準備する工程と、
前記積層フィルムを熱延伸する工程と、
熱延伸した後の積層フィルムのリタデーションを測定する工程と、
前記粘着剤の層の厚さを測定する工程と、
を有し、
前記リタデーションを前記厚さで割った値を前記粘着剤の複屈折とする複屈折値定量的測定方法である請求項1又は2に記載の粘着剤。
【請求項５】
前記複屈折値定量的測定方法は、
固有複屈折が絶対値で１×１０−３以下であるポリマーフィルム上にある粘着剤を該ポリマーフィルムとともに延伸し、延伸フィルムを作成する工程と、
前記延伸フィルムのリタデーションを測定する工程と、
前記ポリマーフィルム上に前記粘着剤がある状態で前記延伸フィルムにおける前記粘着剤の層の厚さを測定する工程と、
を有し、
前記リタデーションを前記厚さで割ることにより、複屈折を求める複屈折値定量的測定方法である請求項1又は2に記載の粘着剤。
【請求項６】
前記複屈折値定量的測定方法は、
固有複屈折が絶対値で１×１０−３以下であるポリマーフィルム上にある粘着剤を該ポリマーフィルムとともに延伸し、延伸フィルムを作成する工程と、
前記延伸フィルムのリタデーションを測定する工程と、
延伸後の前記粘着剤の層の厚さを測定する工程と、
を有し、
前記リタデーションを前記厚さで割った値を前記粘着剤の複屈折とする複屈折値定量的測定方法である請求項1又は2に記載の粘着剤。
【請求項７】
前記複屈折値定量的測定方法は、
粘着剤を２枚の固有複屈折が絶対値で１×１０−３以下であるポリマーフィルムで挟んだ試料を延伸する工程と、
前記ポリマーフィルムフィルム面内のリタデーションを測定する工程と、
前記２枚のポリマーフィルムで前記粘着剤が挟まれた状態で延伸後の前記粘着剤の層の厚さを測定する工程と、
を有し、
前記リタデーションを前記厚さで割ることにより、複屈折を求める複屈折値定量的測定方法である請求項1又は2に記載の粘着剤。
【請求項８】
前記複屈折値定量的測定方法は、
粘着剤を２枚の固有複屈折が絶対値で１×１０−３以下であるポリマーフィルムで挟んだ試料を延伸する工程と、
前記ポリマーフィルムフィルム面内のリタデーションを測定する工程と、
前記粘着剤の層の厚さを測定する工程と、
を有し、
前記リタデーションを前記厚さで割った値を前記粘着剤の複屈折とする複屈折値定量的測定方法である請求項1又は2に記載の粘着剤。
【請求項９】
熱延伸が、延伸温度７０℃〜１５０℃、延伸速度５０％／分〜１０００％／分、延伸倍率１．１倍〜３倍で行われる複屈折値定量的測定方法により測定される粘着剤固有複屈折の絶対値が４×１０-4  以下である粘着剤。
【請求項１０】
熱延伸が、延伸温度７０℃〜１５０℃、延伸速度５０％／分〜１０００％／分、延伸倍率１．１倍〜３倍で行われる複屈折値定量的測定方法により測定される粘着剤固有複屈折の絶対値が２×１０-4  以下である粘着剤。
【請求項１１】
ゲル分率が６５％であり、前記複屈折の絶対値が０．５×１０-4  以下であり、光漏れを抑制できる請求項3記載の粘着剤。
【請求項１２】
ゲル分率が６５％であり、前記複屈折の絶対値が０．３×１０-4  以下であり、光漏れを抑制できる請求項3記載の粘着剤。
【請求項１３】
前記粘着剤は、ブチルアクリレート、エチルアクリレート、メチルアクリレート及びフェノキシエチルアクリレートからなる群から選ばれた少なくとも１種以上である請求項12に記載の粘着剤。
【請求項１４】
請求項13に記載の粘着剤で貼合した偏光板であって、
光弾性定数の絶対値が８×１０−１２Ｐａ−１以下の偏光板保護フィルム、又は、８×１０−１２Ｐａ−１以下の位相差フィルムを含み、
前記偏光板保護フィルムはアクリル系であり、
前記位相差フィルムはアクリル系である請求項13記載の偏光板。
【請求項１５】
バックライトと、液晶層と、偏光フィルム及びガラス基板を有する偏光板と、を有し、
前記偏光フィルムとガラス基板とを、請求項1又は2に記載の粘着剤で貼合し
た液晶表示装置。
【請求項１６】
固有複屈折が絶対値で１×１０−３以下であるポリマーフィルムを支持体として、該支持体に粘着剤を付与した積層フィルムを準備する工程と、
前記積層フィルムを熱延伸する工程と、
熱延伸した後の積層フィルムのリタデーションを測定する工程と、
前記支持体に前記粘着剤を付与した前記積層フィルムの状態のままで熱延伸後の前記粘着剤の層の厚さを測定する工程と、
を有する粘着剤の複屈折値定量的測定方法。
【請求項１７】
固有複屈折が絶対値で１×１０−３以下であるポリマーフィルム上にある粘着剤を該ポリマーフィルムとともに延伸し、延伸フィルムを作成する工程と、
前記延伸フィルムのリタデーションを測定する工程と、
延伸後の前記粘着剤の層の厚さを測定する工程と、
を有し、
前記リタデーションを前記厚さで割った値を前記粘着剤の複屈折とする粘着剤の複屈折値定量的測定方法。
【請求項１８】
粘着剤を２枚の固有複屈折が絶対値で１×１０−３以下であるポリマーフィルムで挟んだ試料を延伸する工程と、
前記ポリマーフィルムフィルム面内のリタデーションを測定する工程と、
前記２枚のポリマーフィルムで前記粘着剤が挟まれた状態で延伸後の前記粘着剤の層の厚さを測定する工程と、
を有し、
前記リタデーションを前記厚さで割ることにより、複屈折を求める粘着剤の複屈折値定量的測定方法。
【手続補正２】
【補正対象書類名】明細書
【補正対象項目名】００４６
【補正方法】変更
【補正の内容】
【００４６】
本発明の第1の側面は、
複屈折値定量的測定方法において熱延伸を、延伸温度１０２℃、延伸速度４００％／分、延伸倍率２倍で行ったときに測定される複屈折の絶対値が４×１０−４以下であり、ゲル分率が０．１％以上８０％未満である粘着剤。
にある。
本発明の第2の側面は、
複屈折値定量的測定方法において熱延伸を、延伸温度１０２℃、延伸速度４００％／分、延伸倍率２倍で行ったときに測定される複屈折の絶対値が１５×１０−４以下であり、ゲル分率が８０％以上である粘着剤。
にある。
本発明の第3の側面は、
前記複屈折値定量的測定方法は、
固有複屈折が絶対値で１×１０−３以下であるポリマーフィルムを支持体として、該支持体に粘着剤を付与した積層フィルムを準備する工程と、
前記積層フィルムを熱延伸する工程と、
熱延伸した後の積層フィルムのリタデーションを測定する工程と、
前記支持体に前記粘着剤を付与した前記積層フィルムの状態のままで熱延伸後の前記粘着剤の層の厚さを測定する工程と、
を有する複屈折値定量的測定方法である請求項1又は2に記載の粘着剤。
にある。
本発明の第4の側面は、
前記複屈折値定量的測定方法は、
固有複屈折が絶対値で１×１０−３以下であるポリマーフィルムを支持体として、該支持体に粘着剤を付与した積層フィルムを準備する工程と、
前記積層フィルムを熱延伸する工程と、
熱延伸した後の積層フィルムのリタデーションを測定する工程と、
前記粘着剤の層の厚さを測定する工程と、
を有し、
前記リタデーションを前記厚さで割った値を前記粘着剤の複屈折とする複屈折値定量的測定方法である請求項1又は2に記載の粘着剤。
にある。
本発明の第5の側面は、
前記複屈折値定量的測定方法は、
固有複屈折が絶対値で１×１０−３以下であるポリマーフィルム上にある粘着剤を該ポリマーフィルムとともに延伸し、延伸フィルムを作成する工程と、
前記延伸フィルムのリタデーションを測定する工程と、
前記ポリマーフィルム上に前記粘着剤がある状態で前記延伸フィルムにおける前記粘着剤の層の厚さを測定する工程と、
を有し、
前記リタデーションを前記厚さで割ることにより、複屈折を求める複屈折値定量的測定方法である請求項1又は2に記載の粘着剤。
にある。
本発明の第6の側面は、
前記複屈折値定量的測定方法は、
固有複屈折が絶対値で１×１０−３以下であるポリマーフィルム上にある粘着剤を該ポリマーフィルムとともに延伸し、延伸フィルムを作成する工程と、
前記延伸フィルムのリタデーションを測定する工程と、
延伸後の前記粘着剤の層の厚さを測定する工程と、
を有し、
前記リタデーションを前記厚さで割った値を前記粘着剤の複屈折とする複屈折値定量的測定方法である請求項1又は2に記載の粘着剤。
にある。
本発明の第7の側面は、
前記複屈折値定量的測定方法は、
粘着剤を２枚の固有複屈折が絶対値で１×１０−３以下であるポリマーフィルムで挟んだ試料を延伸する工程と、
前記ポリマーフィルムフィルム面内のリタデーションを測定する工程と、
前記２枚のポリマーフィルムで前記粘着剤が挟まれた状態で延伸後の前記粘着剤の層の厚さを測定する工程と、
を有し、
前記リタデーションを前記厚さで割ることにより、複屈折を求める複屈折値定量的測定方法である請求項1又は2に記載の粘着剤。
にある。
本発明の第8の側面は、
前記複屈折値定量的測定方法は、
粘着剤を２枚の固有複屈折が絶対値で１×１０−３以下であるポリマーフィルムで挟んだ試料を延伸する工程と、
前記ポリマーフィルムフィルム面内のリタデーションを測定する工程と、
前記粘着剤の層の厚さを測定する工程と、
を有し、
前記リタデーションを前記厚さで割った値を前記粘着剤の複屈折とする複屈折値定量的測定方法である請求項1又は2に記載の粘着剤。
にある。
本発明の第9の側面は、
熱延伸が、延伸温度７０℃〜１５０℃、延伸速度５０％／分〜１０００％／分、延伸倍率１．１倍〜３倍で行われる複屈折値定量的測定方法により測定される粘着剤固有複屈折の絶対値が４×１０-4  以下である粘着剤。
にある。
本発明の第10の側面は、
熱延伸が、延伸温度７０℃〜１５０℃、延伸速度５０％／分〜１０００％／分、延伸倍率１．１倍〜３倍で行われる複屈折値定量的測定方法により測定される粘着剤固有複屈折の絶対値が２×１０-4  以下である粘着剤。
にある。
本発明の第11の側面は、
ゲル分率が６５％であり、前記複屈折の絶対値が０．５×１０-4  以下であり、光漏れを抑
制できる請求項3記載の粘着剤。
にある。
本発明の第12の側面は、
ゲル分率が６５％であり、前記複屈折の絶対値が０．３×１０-4  以下であり、光漏れを抑
制できる請求項3記載の粘着剤。
にある。
本発明の第13の側面は、
前記粘着剤は、ブチルアクリレート、エチルアクリレート、メチルアクリレート及びフェノキシエチルアクリレートからなる群から選ばれた少なくとも１種以上である請求項12に記載の粘着剤。
にある。
本発明の第14の側面は、
請求項13に記載の粘着剤で貼合した偏光板であって、
光弾性定数の絶対値が８×１０−１２Ｐａ−１以下の偏光板保護フィルム、又は、８×１０−１２Ｐａ−１以下の位相差フィルムを含み、
前記偏光板保護フィルムはアクリル系であり、
前記位相差フィルムはアクリル系である請求項13記載の偏光板。
にある。
本発明の第15の側面は、
バックライトと、液晶層と、偏光フィルム及びガラス基板を有する偏光板と、を有し、
前記偏光フィルムとガラス基板とを、請求項1又は2に記載の粘着剤で貼合し
た液晶表示装置。
にある。
本発明の第16の側面は、
固有複屈折が絶対値で１×１０−３以下であるポリマーフィルムを支持体として、該支持体に粘着剤を付与した積層フィルムを準備する工程と、
前記積層フィルムを熱延伸する工程と、
熱延伸した後の積層フィルムのリタデーションを測定する工程と、
前記支持体に前記粘着剤を付与した前記積層フィルムの状態のままで熱延伸後の前記粘着剤の層の厚さを測定する工程と、
を有する粘着剤の複屈折値定量的測定方法。
にある。
本発明の第17の側面は、
固有複屈折が絶対値で１×１０−３以下であるポリマーフィルム上にある粘着剤を該ポリマーフィルムとともに延伸し、延伸フィルムを作成する工程と、
前記延伸フィルムのリタデーションを測定する工程と、
延伸後の前記粘着剤の層の厚さを測定する工程と、
を有し、
前記リタデーションを前記厚さで割った値を前記粘着剤の複屈折とする粘着剤の複屈折値定量的測定方法。
にある。
本発明の第18の側面は、
粘着剤を２枚の固有複屈折が絶対値で１×１０−３以下であるポリマーフィルムで挟んだ試料を延伸する工程と、
前記ポリマーフィルムフィルム面内のリタデーションを測定する工程と、
前記２枚のポリマーフィルムで前記粘着剤が挟まれた状態で延伸後の前記粘着剤の層の厚さを測定する工程と、
を有し、
前記リタデーションを前記厚さで割ることにより、複屈折を求める粘着剤の複屈折値定量的測定方法。
にある。
本発明の他の側面としては下記の場合であってもよい。
他の第1の側面は、
固有複屈折が絶対値で１×１０−３以下であるポリマーフィルムを支持体として、該支持体に粘着剤を付与した積層フィルムを準備する工程と、
前記積層フィルムを熱延伸する工程と、
熱延伸した後の積層フィルムのリタデーションと、前記粘着剤の層の厚さを測定する工程と、
を有する粘着剤の複屈折性評価方法である。
【手続補正３】
【補正対象書類名】明細書
【補正対象項目名】００４７
【補正方法】変更
【補正の内容】
【００４７】
他の第2の側面は、
前記ポリマーフィルムは、光弾性定数が絶対値で１×１０−１２Ｐａ−１以下である請求項１に記載の複屈折性評価方法である。
【手続補正４】
【補正対象書類名】明細書
【補正対象項目名】００４８
【補正方法】変更
【補正の内容】
【００４８】
他の第3の側面は、
前記積層フィルムが、２枚の前記支持体の間に前記粘着剤を挟持した積層フィルムである請求項１に記載の複屈折性評価方法である。
【手続補正５】
【補正対象書類名】明細書
【補正対象項目名】００４９
【補正方法】変更
【補正の内容】
【００４９】
他の第4の側面は、
前記熱延伸が、ガラス転移温度以上で行われる請求項１〜請求項３のいずれか１項に記載の複屈折性評価方法である。
【手続補正６】
【補正対象書類名】明細書
【補正対象項目名】００５０
【補正方法】変更
【補正の内容】
【００５０】
他の第5の側面は、
前記熱延伸が、延伸温度７０℃〜１５０℃、延伸速度５０％／分〜１０００％／分、延伸倍率１．１倍〜３倍で行われる請求項１〜請求項４のいずれか１項に記載の複屈折性評価方法である。
【手続補正７】
【補正対象書類名】明細書
【補正対象項目名】００５１
【補正方法】変更
【補正の内容】
【００５１】
他の第6の側面は、
請求項１〜請求項５のいずれか１項に記載の複屈折性評価方法により、試料としてのポリマーを含む複数種の粘着性のポリマー組成物の複屈折を測定する工程と、
前記ポリマー組成物の前記複屈折の値から、前記ポリマーにおける各繰り返し単位に対応する複屈折を算出する工程と、
前記得られた繰り返し単位ごとの複屈折の値を基に、繰り返し単位の組み合わせ及び組み合わせ比率を決定し、ポリマーの構造を決定する工程と、
前記決定したポリマーを粘着剤に適用する工程と、
を有する粘着剤の設計方法である。
【手続補正８】
【補正対象書類名】明細書
【補正対象項目名】００５２
【補正方法】変更
【補正の内容】
【００５２】
他の第7の側面は、
前記繰り返し単位の組み合わせ及び組み合わせ比率を決定し、ポリマーの構造を決定する工程において、
前記複屈折の値が正を示す繰り返し単位と、負を示す繰り返し単位とを組み合わせる請求項６に記載の粘着剤の設計方法である。
【手続補正９】
【補正対象書類名】明細書
【補正対象項目名】００５３
【補正方法】変更
【補正の内容】
【００５３】
他の第8の側面は、
添加剤又は硬化剤を配合することで複屈折の値を調整する工程をさらに有する請求項６に記載の粘着剤の設計方法である。
【手続補正１０】
【補正対象書類名】明細書
【補正対象項目名】００５４
【補正方法】変更
【補正の内容】
【００５４】
他の第9の側面は、
下記式（３）で表されるゲル分率が０．１％以上８０％未満のポリマーを粘着剤に適用する場合には、
前記複屈折性評価方法における熱延伸を、延伸温度１０２℃、延伸速度４００％／分、延伸倍率２倍で行い、このときに得られた前記繰り返し単位ごとの複屈折の値を、組み合わせ比率に応じて足し合わせた複屈折の絶対値が４×１０−４以下となるように、前記繰り返し単位の組み合わせ及び組み合わせ比率を決定してポリマーの構造を決定する請求項６〜請求項８のいずれか１項に記載の粘着剤の設計方法である。
［ゲル分率（％）］＝［不溶部分質量（ｇ）］×100／［粘着剤質量（ｇ）］  式（３）
【手続補正１１】
【補正対象書類名】明細書
【補正対象項目名】００５５
【補正方法】変更
【補正の内容】
【００５５】
他の第10の側面は、
下記式（３）で表されるゲル分率が８０％以上のポリマーを粘着剤に適用する場合には、
前記複屈折性評価方法における熱延伸を、延伸温度１０２℃、延伸速度４００％／分、延伸倍率２倍で行い、このときに得られた前記繰り返し単位ごとの複屈折の値を、組み合わせ比率に応じて足し合わせた複屈折の絶対値が１５×１０−４以下となるように、前記繰り返し単位の組み合わせ及び組み合わせ比率を決定してポリマーの構造を決定する請求項６〜請求項８のいずれか１項に記載の粘着剤の設計方法である。
【手続補正１２】
【補正対象書類名】明細書
【補正対象項目名】００５６
【補正方法】変更
【補正の内容】
【００５６】
他の第11の側面は、
請求項１〜請求項５のいずれか１項に記載の複屈折性評価方法により、試料としてのポリマーを含む複数種の粘着性のポリマー組成物の複屈折を測定する工程と、
前記ポリマー組成物の前記複屈折の値から、前記ポリマーにおける各繰り返し単位に対応する複屈折を算出する工程と、
前記得られた繰り返し単位ごとの複屈折の値を基に、繰り返し単位の組み合わせ及び組み合わせ比率を決定する工程と、
前記繰り返し単位に対応するモノマーを前記決定した比率で重合しポリマーを合成する工程と、
前記合成したポリマーを粘着剤に適用する工程と、
を有する粘着剤の製造方法である。
【手続補正１３】
【補正対象書類名】明細書
【補正対象項目名】００５７
【補正方法】変更
【補正の内容】
【００５７】
他の第12の側面は、
前記繰り返し単位の組み合わせ及び組み合わせ比率を決定する工程において、
前記複屈折の値が正を示す繰り返し単位と、負を示す繰り返し単位とを組み合わせる請求項１１に記載の粘着剤の製造方法である。
【手続補正１４】
【補正対象書類名】明細書
【補正対象項目名】００５８
【補正方法】変更
【補正の内容】
【００５８】
他の第13の側面は、
添加剤又は硬化剤を配合することで複屈折の値を調整する工程をさらに有する請求項１１に記載の粘着剤の製造方法である。
【手続補正１５】
【補正対象書類名】明細書
【補正対象項目名】００５９
【補正方法】変更
【補正の内容】
【００５９】
他の第14の側面は、
請求項１〜請求項５のいずれか１項に記載の複屈折性評価方法により、試料としてのポリマーを含む複数種の粘着性のポリマー組成物の複屈折を測定する工程と、
前記ポリマー組成物の前記複屈折の値から、前記ポリマーにおける各繰り返し単位に対応する複屈折を算出する工程と、
前記得られた繰り返し単位ごとの複屈折の値を基に、繰り返し単位の組み合わせ及び組み合わせ比率を決定する工程と、
前記繰り返し単位に対応するモノマーを前記決定した比率で重合しポリマーを合成する工程と、
前記合成したポリマーを粘着剤に適用する工程と、
を有する製造方法で製造される粘着剤である。
【手続補正１６】
【補正対象書類名】明細書
【補正対象項目名】００６０
【補正方法】変更
【補正の内容】
【００６０】
他の第15の側面は、
前記繰り返し単位の組み合わせ及び組み合わせ比率を決定する工程において、
前記複屈折の値が正を示す繰り返し単位と、負を示す繰り返し単位とを組み合わせる請求項１１に記載の粘着剤の製造方法で製造される粘着剤である。
【手続補正１７】
【補正対象書類名】明細書
【補正対象項目名】００６１
【補正方法】変更
【補正の内容】
【００６１】
他の第16の側面は、
添加剤又は硬化剤を配合することで複屈折の値を調整する工程をさらに有する請求項１１に記載の粘着剤の製造方法で製造される粘着剤である。
【手続補正１８】
【補正対象書類名】明細書
【補正対象項目名】００６２
【補正方法】変更
【補正の内容】
【００６２】
他の第17の側面は、
下記式（３）で表されるゲル分率が０．１％以上８０％未満のポリマーを粘着剤に適用する場合には、
前記複屈折性評価方法における熱延伸を、延伸温度１０２℃、延伸速度４００％／分、延伸倍率２倍で行い、このときに得られた前記繰り返し単位ごとの複屈折の値を、組み合わせ比率に応じて足し合わせた複屈折の絶対値が４×１０−４以下となるように、前記繰り返し単位の組み合わせ及び組み合わせ比率を決定する請求項１１〜請求項１３のいずれか１項に記載の粘着剤の製造方法である。
［ゲル分率（％）］＝［不溶部分質量（ｇ）］×100／［粘着剤質量（ｇ）］  式（３）
【手続補正１９】
【補正対象書類名】明細書
【補正対象項目名】００６３
【補正方法】変更
【補正の内容】
【００６３】
他の第18の側面は、
下記式（３）で表されるゲル分率が８０％以上のポリマーを粘着剤に適用する場合には、
前記複屈折性評価方法における熱延伸を、延伸温度１０２℃、延伸速度４００％／分、延伸倍率２倍で行い、このときに得られた前記繰り返し単位ごとの複屈折の値を、組み合わせ比率に応じて足し合わせた複屈折の絶対値が１５×１０−４以下となるように、前記繰り返し単位の組み合わせ及び組み合わせ比率を決定する請求項１１〜請求項１３のいずれか１項に記載の粘着剤の製造方法である。
［ゲル分率（％）］＝［不溶部分質量（ｇ）］×100／［粘着剤質量（ｇ）］  式（３）
【手続補正２０】
【補正対象書類名】明細書
【補正対象項目名】００６４
【補正方法】変更
【補正の内容】
【００６４】
他の第19の側面は、
請求項１１〜請求項１３のいずれか１項、又は、請求項１７若しくは請求項１８に記載の粘着剤の製造方法により得られた粘着剤であり、請求項１〜請求項３のいずれか１項に記載の複屈折性評価方法における熱延伸を、延伸温度１０２℃、延伸速度４００％／分、延伸倍率２倍で行ったときに得られる複屈折の絶対値が４×１０−４以下であり、ゲル分率が０．１％以上８０％未満である粘着剤である。
【手続補正２１】
【補正対象書類名】明細書
【補正対象項目名】００６５
【補正方法】変更
【補正の内容】
【００６５】
他の第20の側面は、
請求項１１〜請求項１３のいずれか１項、又は、請求項１７若しくは請求項１８に記載の粘着剤の製造方法により得られた粘着剤であり、請求項１〜請求項３のいずれか１項に記載の複屈折性評価方法における熱延伸を、延伸温度１０２℃、延伸速度４００％／分、延伸倍率２倍で行ったときに得られる複屈折の絶対値が１５×１０−４以下であり、ゲル分率が８０％以上である粘着剤である。
【手続補正２２】
【補正対象書類名】明細書
【補正対象項目名】００６６
【補正方法】変更
【補正の内容】
【００６６】
他の第21の側面は、
偏光フィルムとガラス基板とを、請求項１１〜請求項１３のいずれか１項、又は、請求項１７若しくは請求項１８に記載の製造方法により得られた粘着剤で貼合する工程を有する偏光板の製造方法である。
【手続補正２３】
【補正対象書類名】明細書
【補正対象項目名】００６７
【補正方法】変更
【補正の内容】
【００６７】
他の第22の側面は、
バックライトと、液晶層と、偏光フィルム及びガラス基板を有する偏光板と、を有する液晶表示装置の製造方法であり、前記偏光フィルムとガラス基板とを、請求項１１〜請求項１３のいずれか１項、又は、請求項１７若しくは請求項１８に記載のいずれか１項に記載の製造方法により得られた粘着剤で貼合する工程を有する液晶表示装置の製造方法である。
【手続補正２４】
【補正対象書類名】明細書
【補正対象項目名】００６８
【補正方法】変更
【補正の内容】
【００６８】
他の第23の側面は、
偏光フィルムとガラス基板とを、請求項１９又は請求項２０に記載の粘着剤で貼合した偏光板である。
【手続補正２５】
【補正対象書類名】明細書
【補正対象項目名】００６９
【補正方法】変更
【補正の内容】
【００６９】
他の第24の側面は、
バックライトと、液晶層と、偏光フィルム及びガラス基板を有する偏光板と、を有し、前記偏光フィルムとガラス基板とを、請求項１９又は請求項２０に記載の粘着剤で貼合した液晶表示装置である。
【手続補正２６】
【補正対象書類名】明細書
【補正対象項目名】００７０
【補正方法】変更
【補正の内容】
【００７０】
他の第25の側面は、
請求項５に記載の複屈折性評価方法により得た粘着剤固有複屈折の絶対値が４×１０-4  以下である粘着剤である。
【手続補正２７】
【補正対象書類名】明細書
【補正対象項目名】００７１
【補正方法】変更
【補正の内容】
【００７１】
他の第26の側面は、
請求項５に記載の複屈折性評価方法により得た粘着剤固有複屈折の絶対値が２×１０-4  以下である粘着剤である。
【手続補正２８】
【補正対象書類名】明細書
【補正対象項目名】００７２
【補正方法】変更
【補正の内容】
【００７２】
他の第27の側面は、
請求項９に記載の複屈折性評価方法により得た粘着剤固有複屈折の絶対値が４×１０-4  以下である粘着剤である。
【手続補正２９】
【補正対象書類名】明細書
【補正対象項目名】００７３
【補正方法】変更
【補正の内容】
【００７３】
他の第28の側面は、
請求項９に記載の複屈折性評価方法により得た粘着剤固有複屈折の絶対値が２×１０-4  以下である粘着剤である。
【手続補正３０】
【補正対象書類名】明細書
【補正対象項目名】００７４
【補正方法】変更
【補正の内容】
【００７４】
他の第29の側面は、
請求項２５に記載の粘着剤であって、偏光板用である粘着剤である。
【手続補正３１】
【補正対象書類名】明細書
【補正対象項目名】００７５
【補正方法】変更
【補正の内容】
【００７５】
他の第30の側面は、
請求項１０に記載の粘着剤の設計方法により得た粘着剤であって、ゲル分率が８０％以上であり、かつ、粘着剤固有複屈折の絶対値が１５×１０-4以下の粘着剤である。
【手続補正３２】
【補正対象書類名】明細書
【補正対象項目名】００７６
【補正方法】変更
【補正の内容】
【００７６】
他の第31の側面は、
請求項３０に記載の粘着剤であって、ゲル分率が８５％以上の粘着剤である。
【手続補正３３】
【補正対象書類名】明細書
【補正対象項目名】００７７
【補正方法】変更
【補正の内容】
【００７７】
他の第32の側面は、
ポリマーフィルム上にある粘着剤をポリマーフィルムとともに延伸し、延伸フィルムを作成する工程と、
前記延伸フィルムのリタデーションを測定する工程と、
前記粘着剤の層の厚さを測定する工程と、
を有し
前記リタデーションを前記厚さで割ることにより、複屈折を求める粘着剤の複屈折性評価方法である。
【手続補正３４】
【補正対象書類名】明細書
【補正対象項目名】００７８
【補正方法】変更
【補正の内容】
【００７８】
他の第33の側面は、
粘着剤を２枚のポリマーフィルムで挟んだ試料を延伸する工程と、
前記ポリマーフィルムフィルム面内のリタデーションを測定する工程と、
前記粘着剤の層の厚さを測定する工程と、
を有し
前記リタデーションを前記厚さで割ることにより、複屈折を求める粘着剤の複屈折性評価方法である。
【手続補正３５】
【補正対象書類名】明細書
【補正対象項目名】００７９
【補正方法】変更
【補正の内容】
【００７９】
他の第34の側面は、
請求項１４、請求項１５、請求項１６、請求項１９、請求項２０、又は、請求項２５〜３１のいずれか１項に記載の粘着剤で貼合した偏光板であって、光弾性定数の絶対値が８×１０−１２Ｐａ−１以下の偏光板保護フィルム、又は、８×１０−１２Ｐａ−１以下の位相差フィルムを含む偏光板である。
【手続補正３６】
【補正対象書類名】明細書
【補正対象項目名】００８０
【補正方法】変更
【補正の内容】
【００８０】
他の第35の側面は、
請求項１〜請求項５のいずれか１項に記載の複屈折性評価方法により、添加剤及び硬化剤のうちの少なくとも一方とポリマーとを含む粘着性のポリマー組成物の複屈折の値を得る工程と、
前記ポリマー組成物の複屈折の値から、ポリマーと配合物の比率を決定し粘着剤に適用する工程と、
を有する粘着剤の設計方法である。
【手続補正３７】
【補正対象書類名】明細書
【補正対象項目名】００８１
【補正方法】変更
【補正の内容】
【００８１】
他の第36の側面は、
請求項１〜請求項５のいずれか１項に記載の複屈折性評価方法により、添加剤及び硬化剤のうちの少なくとも一方とポリマーとを含む粘着性のポリマー組成物の複屈折の値を得る工程と、    前記ポリマー組成物の複屈折の値から、ポリマーと配合物の比率を決定し粘着剤に適用する工程と、
を有する粘着剤の製造方法である。
【手続補正３８】
【補正対象書類名】明細書
【補正対象項目名】００８２
【補正方法】変更
【補正の内容】
【００８２】
他の第37の側面は、
請求項１〜請求項５のいずれか１項に記載の複屈折性評価方法により、添加剤及び硬化剤のうちの少なくとも一方とポリマーとを含む粘着性のポリマー組成物の複屈折の値を得る工程と、
前記ポリマー組成物の複屈折の値から、ポリマーと配合物の比率を決定し粘着剤に適用する工程と、
を有する製造方法で製造される粘着剤である。
【手続補正３９】
【補正対象書類名】明細書
【補正対象項目名】００８３
【補正方法】変更
【補正の内容】
【００８３】
他の第38の側面は、
前記添加剤は、分子中に少なくとも２個の芳香環を有する化合物である請求項８又は請求項３５に記載の粘着剤の設計方法である。
【手続補正４０】
【補正対象書類名】明細書
【補正対象項目名】００８４
【補正方法】変更
【補正の内容】
【００８４】
他の第39の側面は、
前記添加剤は、分子中に少なくとも２個の芳香環を有する化合物である請求項１３又は請求項３６に記載の粘着剤の製造方法である。
【手続補正４１】
【補正対象書類名】明細書
【補正対象項目名】００８５
【補正方法】変更
【補正の内容】
【００８５】
他の第40の側面は、
前記添加剤は、分子中に少なくとも２個の芳香環を有する化合物である請求項１６又は請求項３７に記載の粘着剤である。
【手続補正４２】
【補正対象書類名】明細書
【補正対象項目名】００８６
【補正方法】変更
【補正の内容】
【００８６】
他の第41の側面は、
請求項５に記載の複屈折性評価方法により得た粘着剤固有複屈折の絶対値が１５×１０-4以下であり、
ゲル分率が８０％以上である粘着剤である。
【手続補正４３】
【補正対象書類名】明細書
【補正対象項目名】発明の名称
【補正方法】変更
【補正の内容】
【発明の名称】粘着剤、偏光板並びに液晶表示装置及び複屈折値定量的測定方法